(57)【特許請求の範囲】
【請求項１】
熱可塑性樹脂からなる層（I）、ポリ塩化ビニリデン系樹脂からなる層（II）、及び厚みが０．１５〜５μｍである繊維状物質を含むトップコート層（III）の少なくとも３層を有し、（I）／（II）／（III）の順に積層されてなる多層シートであり、前記層（III）面を相対させ、ＪＩＳ  Ｋ７１２５に準拠して測定した静摩擦係数が０．８未満であることを特徴とするＰＴＰ用多層シート。
【請求項２】
前記繊維状物質が、ガラス繊維および／またはセルロース類である請求項１に記載のＰＴＰ用多層シート。
【請求項３】
前記多層シートを、層（III）を凸側にしてポケットを成形し、凸側を相対させ交互に重ねた状態で接触させ、３００秒経過後にシート同士が接着しないことを特徴とする請求項１または２に記載のＰＴＰ用多層シート。
【請求項４】
前記層（II）の乾燥後厚みが１０〜１５０μｍであることを特徴とする請求項１から３のいずれかに記載のＰＴＰ用多層シート。
【請求項５】
請求項１から４のいずれかに記載のＰＴＰ用多層シートを用いて形成されたＰＴＰ包装体。
【発明の詳細な説明】
【技術分野】
【０００１】
本発明は、ＰＴＰ用多層シートに関する。詳しくは、ＰＴＰ包装体とした際に、スタッキングしても包装体どうしが接着することがなく、安全性にも優れ、防湿性や錠剤の取り出し性、耐衝撃性、透明性にも優れたＰＴＰ包装体を提供することができるＰＴＰ用多層シートに関する。
【背景技術】
【０００２】
医薬品や食品等の包装分野においては、カプセルや錠剤等の固形剤、粒状の食品等を包装するためにＰＴＰ（プレススルーパッケージ）が広く使用されている。
【０００３】
ＰＴＰとは、例えば、透明のシートを加熱した後、圧空成形、真空成形等を施すことによりカプセルや錠剤等の固形物を収納するポケット部を形成し、ポケット部にカプセル等を収納した後、例えばアルミ箔のように手で容易に引き裂いたり、開封したりできる材質の箔やフィルムを蓋材として貼り合せて一体化した形態の包装である。ＰＴＰによれば、透明なシートのポケットに収納された固形剤や食品等を開封前に直接肉眼で確認でき、開封する際には、ポケット部の固形剤等を指で押して蓋材を押し破ることにより、内容物を容易に取り出すことができる。
【０００４】
ＰＴＰに用いられるシートの原料としては、ポリ塩化ビニル系樹脂（以下「ＰＶＣ」ということもある）が良好な熱成形性、常温での剛性、耐衝撃性、透明性を有するため、従来から使用されてきた。ところが、ＰＶＣでは防湿性が十分ではない場合があるため、より防湿性が要求される内容物を包装する場合、ＰＶＣの代替としてポリプロピレン系樹脂（以下「ＰＰ」ということもある）が使用されている。
【０００５】
しかしながら、ＰＰは、ＰＶＣと比較して防湿性に優れるものの、近年はさらなる防湿性の向上が求められており、透明性、防湿性に優れる材料として、環状オレフィンポリマー（以下「ＣＯＰ」ということもある）や、環状オレフィンコポリマー（以下「ＣＯＣ」ということもある）がＰＶＣやＰＰの代替材料候補の一つとして注目されている。一方、ＣＯＰやＣＯＣは、透明性、防湿性、機械的強度、成形性等に優れる反面、耐衝撃性が不足していたり、カプセルや錠剤の取り出し性が悪かったりする問題が指摘されている。
【０００６】
また、ＣＯＰやＣＯＣと同様に防湿性に優れたＰＴＰとして、ＰＶＣやＰＰからなるシートにポリ塩化ビニリデン系共重合樹脂（以下「ＰＶＤＣ系共重合樹脂」ということもある）のラテックスを塗布したシートが提案されている。しかしながら、ＰＶＤＣ系共重合樹脂を積層したシートは、ブロッキングが起こりやすく、この改良が従来から課題となっており、例えば、特許文献１では、基材シートの表面粗さＲａを０．４〜１．０μｍとする技術が検討されている。また特許文献２では、シートの被覆用として用いるポリ塩化ビニリデン層中に粒子を含有させる技術が検討されている。これらはいずれも、シート表面の粗さを制御することでブロッキングを防止する技術思想で検討されている。しかしこれら技術でＰＶＤＣ系共重合樹脂層を有するシートの実用上のブロッキング防止は実現できていないのが現状である。
【先行技術文献】
【特許文献】
【０００７】
【特許文献１】特開２００５−０６０５８０号公報
【特許文献２】特表２００８−５０４３８０号公報
【発明の概要】
【発明が解決しようとする課題】
【０００８】
本発明は、このような従来技術の課題に鑑み、防湿性や錠剤の取り出し性、耐衝撃性、透明性などのＰＴＰ用シート特性に優れ、かつ保管時にブロッキングが起こり、シートどうしが接着してしまう不具合が解消された、ＰＴＰ用多層シートを提供することを目的とする。
【課題を解決するための手段】
【０００９】
本発明者らは、鋭意検討した結果、以下の発明を完成させた。
すなわち本発明は、熱可塑性樹脂からなる層（I）、ポリ塩化ビニリデン系樹脂からなる層（II）、及び厚みが０．１５〜５μｍであるトップコート層（III）の少なくとも３層を有し、（I）／（II）／（III）の順に積層されてなる多層シートであり、前記層（III）面を相対させ、ＪＩＳ  Ｋ７１２５に準拠して測定した静摩擦係数が０．８未満であることを特徴とするＰＴＰ用多層シートによって達成される。
【発明の効果】
【００１０】
本発明によれば、ＰＴＰ包装体とした際に、スタッキングしても包装体どうしが接着することがなく、安全性にも優れ、防湿性や押出性、耐衝撃性、透明性にも優れた、ＰＴＰ包装体に好適なＰＴＰ用多層シートを提供することができる。
【発明を実施するための形態】
【００１１】
以下、本発明のＰＴＰ用多層シート（以下、「本発明のシート」と称する）、本発明のＰＴＰ包装体（以下、「本発明の包装体」と称する）について説明する。ただし、本発明の範囲が以下に説明する実施形態に限定されるものではない。
【００１２】
なお、本明細書において、「主成分とする」とは、主成分として含有される成分が有する作用効果を妨げない範囲で、他の成分を含むことを許容する趣旨である。さらにこの用語は、具体的な含有率を制限するものではないが、構成成分全体の５０質量％以上、好ましくは７０質量％以上、さらに好ましくは８０質量％以上であって、１００質量％以下の範囲を占める成分である。
【００１３】
＜本発明のシート＞
本発明のシートは、熱可塑性樹脂からなる層（I）、ポリ塩化ビニリデン系樹脂からなる層（II）、及び、厚みが０．１５〜５μｍであるトップコート層（III）の少なくとも３層で構成される。
【００１４】
＜層（I）＞
＜熱可塑性樹脂＞
本発明のシートの層（I）を構成する熱可塑性樹脂としては、従来公知の一般に使用される樹脂を用いることができ、特に制限はないが、具体的には、ポリ塩化ビニル系樹脂、エチレン系樹脂やプロピレン系樹脂などのポリオレフィン系樹脂、環状オレフィン系樹脂、ポリスチレン系樹脂、ポリアミド系樹脂、ポリエステル系樹脂、ポリカーボネート系樹脂、アクリル系樹脂、ポリクロロトリフルオロエチレンなどのフッ素系樹脂、エチレン・ビニルアルコール共重合体などのポリビニルアルコール系樹脂、などが挙げられる。中でも本発明においては、ポリ塩化ビニル系樹脂、ポリオレフィン系樹脂が好ましい樹脂として挙げられ、特にはポリ塩化ビニル系樹脂が好適に用いられる。
【００１５】
ポリ塩化ビニル系樹脂としては、塩化ビニル単独重合体、塩化ビニルと共重合可能なその他の単量体との共重合体、塩化ビニル系重合体以外の重合体に塩化ビニルをグラフト共重合させたグラフト共重合体などを挙げることができる。
【００１６】
前記塩化ビニルと共重合可能な単量体は、分子中に反応性二重結合を有するものであればよく、具体的には例えば、エチレン、プロピレン、ブチレンなどのα−オレフィン類、酢酸ビニル、プロピオン酸ビニルなどのビニルエステル類、ブチルビニルエーテル、セチルビニルエーテルなどのビニルエーテル類、アクリル酸、メタクリル酸などの不飽和カルボン酸類、アクリル酸メチル、メタクリル酸エチル、メタクリル酸フェニルなどのアクリル酸またはメタクリル酸のエステル類、スチレン、α−メチルスチレンなどの芳香族ビニル類、塩化ビニリデン、フッ化ビニルなどのハロゲン化ビニル類、Ｎ−フェニルマレイミド、Ｎ−シクロヘキシルマレイミドなどのＮ−置換マレイミド類などを挙げることができ、これらは単独でも２種以上を組み合わせて用いてもよい。
これら塩化ビニル系共重合体において、共重合体に占める塩化ビニル単量体の割合は、６０〜９９質量％であることが好ましい。共重合体中の塩化ビニル以外の構成単位の含有量が多くなると、機械的特性が低下する傾向がある。
【００１７】
前記グラフト共重合体における塩化ビニル系重合体以外の重合体は、塩化ビニルをグラフト共重合できるものであればよい。具体的には例えば、エチレン・酢酸ビニル共重合体、エチレン・酢酸ビニル・一酸化炭素共重合体、エチレン・エチルアクリレート共重合体、エチレン・エチルアクリレート・一酸化炭素共重合体、エチレン・メチルメタクリレート共重合体、エチレン・プロピレン共重合体、アクリロニトリル・ブタジエン共重合体、ポリウレタン、塩素化ポリエチレン、塩素化ポリプロピレンなどを挙げることができ、これらは単独でも２種以上の組み合わせで用いてもよい。
【００１８】
なお、層（I）を構成する熱可塑性樹脂には、本発明の効果を損なわない範囲で、従来公知の各種添加剤を適宜添加することができる。具体的には例えば、シリカ、タルク、カオリン、炭酸カルシウム等の無機粒子、顔料、染料、難燃剤、耐候性安定剤、耐熱安定剤、帯電防止剤、溶融粘度改良剤、架橋剤、滑剤、核剤、可塑剤、老化防止剤、酸化防止剤、光安定剤、紫外線吸収剤、中和剤、防曇剤、アンチブロッキング剤、スリップ剤、着色剤などが挙げられる。また、耐衝撃改良剤として、ゴム・エラストマー等を添加してもよい。
【００１９】
層（I）の製造方法は、特に限定されるものではないが、例えばポリ塩化ビニル系樹脂を用いた場合、以下の方法により製造することができる。
層（I）は、圧延法により製造することができる。具体的には、４本カレンダロールなどの圧延装置によりポリ塩化ビニル系樹脂と各種添加剤のブレンド物を圧延、シート化する。その後、引取ロールで引き取られ、複数本の冷却ロールで次第に冷却され、所定の厚みのシートが得られる。
【００２０】
＜層（II）＞
＜ポリ塩化ビニリデン系樹脂＞
本発明のシートの層（II）を構成するポリ塩化ビニリデン系樹脂としては、具体的には、塩化ビニリデン単量体、あるいは、各種モノマーとの共重合体を使用することができる。共重合モノマーの具体例としては、塩化ビニルやアクリル酸、メタクリル酸、フマル酸、マレイン酸などの不飽和カルボン酸や、αメチルスチレン、ビニルトルエンなどの芳香族ビニル化合物や、（メタ）アクリル酸メチル、（メタ）アクリル酸エチル、（メタ）アクリル酸ヒドロキシエチルなどの（メタ）アクリル酸エステルや、アクリル酸グリシジルメタクリル酸エステルや、（メタ）アクリルアミド、Ｎ−メチロール（メタ）アクリルアミドなどの（メタ）アクリルアミドが挙げられる。これらは単独でも２種以上を組み合わせて使用してもよい。
【００２１】
本発明のシートは、層（II）にポリ塩化ビニリデン系樹脂を用いることにより、優れた防湿性や透明性を有するものとなる。層（II）は、ポリ塩化ビニリデン系樹脂を、後述する方法により積層した層が少なくとも１層あればよく、２層以上の複数層で構成されていてもよい。複数層積層し、層（II）の厚みを厚くすれば防湿性能は高まるが、錠剤取り出し性や透明性とのバランス上の観点から、実用的には、層（II）の乾燥後厚みは１０μｍ〜１５０μｍとすることが好ましい。厚みの上限は９０μｍがより好ましく、６０μｍがさらに好ましい。下限は１５μｍがより好ましく、２０μｍがさらに好ましい。
層（II）を複数層積層する場合、単一のポリ塩化ビニリデン系樹脂を複数積層しても構わないが、異なる２種以上のポリ塩化ビニリデン系樹脂を交互に各々１層以上積層することで層（II）を構成することがより好ましい。これにより本発明のシートはさらに、防湿性や耐衝撃性、透明性のバランスや錠剤の取り出し性に優れたものとなる。
異なる２種以上のポリ塩化ビニリデン系樹脂を交互に各々１層以上積層することで、層（II）を構成する場合、具体的には、１０４６ｃｍ−１／１０７０ｃｍ−１の吸光度比が１．０５〜１．４０であるポリ塩化ビニリデン系樹脂からなる層（II）−１と、１０４６ｃｍ−１／１０７０ｃｍ−１の吸光度比が０．８０〜１．０５であるポリ塩化ビニリデン系樹脂からなる層（II）−２を交互に各々１層以上、好ましくは各々２層以上、さらに好ましくは各々３層以上積層することが好ましい。
【００２２】
層（II）−１の１０４６ｃｍ−１／１０７０ｃｍ−１の吸光度比のより好ましい範囲は１．０６〜１．３８であり、さらに好ましい範囲は１．０７〜１．３５である。層（II）−１の吸光度比がかかる範囲を下回る場合、十分な防湿性を付与することができず、一方、吸光度比がかかる範囲を上回る場合、結晶化度が高くなりすぎるため、透明性が低下する場合がある。また、層（II）−２の１０４６ｃｍ−１／１０７０ｃｍ−１の吸光度比のより好ましい範囲は０．８２〜１．０４であり、さらに好ましい範囲は０．８５〜１．０３である。層（II）−２の吸光度比がかかる範囲を下回る場合、防湿性を損なう場合があり、一方、吸光度比がかかる範囲を上回る場合、十分な耐衝撃性が得られない場合がある。
【００２３】
なお、１０４６ｃｍ−１／１０７０ｃｍ−１の吸光度比は、以下の方法で算出する。
ポリ塩化ビニリデン系樹脂のラテックスを、乾燥後の塗布量が約８ｇ／ｍ２となるように二軸延伸ポリプロピレンフィルム（以下、ＯＰＰフィルムという）に塗布する。次いで、８０℃で１５秒間乾燥した後、４０℃で１６時間熱処理を施す。次にフーリエ変換赤外分光光度計を用いて、ポリ塩化ビニリデン系樹脂が塗布されたＯＰＰフィルムの１２００〜８００ｃｍ−１のスペクトルを測定する。得られたスペクトルにおいて、１１００ｃｍ−１と８５０ｃｍ−１を線で結び、この線をベースとして１０４６ｃｍ−１と１０７０ｃｍ−１のピーク強度を測定し、吸光度比（１０４６ｃｍ−１の吸光度／１０７０ｃｍ−１の吸光度）を算出した。なお、吸光度比が大きい方が結晶化度が高いことを示す。
【００２４】
ポリ塩化ビニリデン系樹脂の製造方法は、特に限定はされないが、従来公知の方法、例えば乳化重合法などを採用することができる。なお、ポリ塩化ビニリデン系樹脂の市販品としては、例えば、旭化成ケミカルズ社製「サランラテックス」シリーズなどが挙げられる。
【００２５】
＜層（III）＞
本発明のシートは、トップコート層として、以下に説明する層（III）を備えるものであることが重要である。
本発明のシートの層（III）としては、透明であり、かつ製膜後に塗布面同士を相対させ接触した際にブロッキングしない性質を持つ成分を選択することが重要であり、具体的には、ガラス転移点が保管環境における温度以上である樹脂、あるいは、結晶性の高い樹脂を用いるとよい。またさらに前記樹脂層には、適度に硬質な粒子状、繊維状、あるいは繊維素と呼ばれる物資を一定の割合で添加することが好ましい。層の表面に前記物質が適度に露出することで、表面同士のブロッキング防止効果をより高めることができる。このような層（III）を備えることで、包装体とした際のスタッキングによる接着やブロッキングが起こらない本発明のシートが得られる。しかも層（III）を備えた本発明のシートは、透明性も良好で、防湿性や耐衝撃性、錠剤取り出し性も損なわれないため、優れた品質バランスを持つ包装体を得ることができる。
【００２６】
層（III）を構成する、ブロッキングしない性質を持つ成分としては、具体的には、ポリ塩化ビニル及びその共重合体、ポリエチレンやポリプロピレン等のポリオレフィン系樹脂、ポリエチレンテレフタレート、ポリエチレンナフタレートなどのポリエステル系樹脂、ポリフェニレンサルファイド樹脂、ポリエーテルサルフォン樹脂、ポリエーテルイミド樹脂、ポリエーテルエーテルケトン樹脂、ポリイミド樹脂、ポリカーボネート樹脂、環状オレフィンホモポリマー、環状オレフィンコポリマー等の環状オレフィン系樹脂等が挙げられる。これらの中でも、塩化ビニルと酢酸ビニルの共重合体が、保管時の温度において硬質であり、かつ加工時には軟質となり、基材との追従性が良好であるため、好適に用いられる。
【００２７】
また前記の適度に硬質な粒子状、繊維状、あるいは繊維素と呼ばれる物質の具体例としては、粒子状物質としてはガラス粒子、ケイ素粒子、アルミナ粒子などの無機組成物や、アクリル粒子などの有機組成物が挙げられる。また繊維状物質としてはガラス繊維等の無機組成物や、前項に挙げた樹脂組成物を繊維状に成形したもの、あるいはセルロース類などの有機組成物が挙げられる。これらの中でも、セルロース類が、ブロッキング防止効果と透明性のバランスに優れるため好適に用いられる。
前記物質の添加量としては、層（III）全体に対して１０〜８０質量％の範囲であることが望ましい。かかる範囲より少ないとブロッキング防止効果が発現しにくく、またかかる範囲より多いと透明性が損なわれてしまったり、添加物質の脱離が発生しやすくなる。
【００２８】
本発明のシートの層（III）の厚みとしては、ブロッキングを防止するために層（II）の表面を覆っている必要がある。理論上は層（II）を完全に被覆してさえいればよいため層（III）の必要厚みは１０ｎｍ前後でよいのだが、実際この厚みで層（III）を形成しようとすると、層（II）の平滑性によっては塗布厚みが変動することがあり、必要厚みを下回ることがある。また、ＰＴＰ成形時に、凸部となった部位は層(III)が伸長されるため、凸部の厚みが層形成時の５０％前後まで低下することが確認された。かかる状況より、本発明者らは検討の結果、層（III）の厚みは０．１５μｍ〜５μｍの範囲内とすること重要であることを見出した。厚みの下限は好ましくは０．３μｍ、より好ましくは０．４μｍであり、上限は好ましくは４μｍ、より好ましくは３μｍである。かかる範囲よりも薄い場合、積層時、及び成形時に層（II）が露出しやすく、またかかる範囲よりも厚い場合、透明性が失われたり、成形加工性が悪化するなどの弊害が発生する場合がある。
【００２９】
本発明のシートにおいて、層（II）及び層（III）を積層する方法としては、これらの層を溶解させた塗料、或いはその前駆体を公知の方法で塗布することが出来る、例えば、エアナイフコーターやロールコーター、リバースグラビアコーター、あるいは、ドクターブレードコーターを用いて塗布することができる。その後、用いた塗料に準じた方法、具体的には、加熱による乾燥や紫外線、電子線などによる硬化により皮膜を形成する。この際、塗料を直接塗布することもできるが、接着性をより向上するため、アルキルチタネート系化合物、ポリイソシアネート系化合物、ポリアルキレンイミン系化合物、ポリウレタン系樹脂等のアンカーコート剤を用いることができる。
【００３０】
＜本発明のシートのその他加工＞
本発明のシートは、製品の意匠性や二次加工性等を高める目的で、シート表面にエンボス加工や、艶消し加工等の加工を行ってもよい。この場合、一旦鏡面状のシートを作成してからエンボスロールや艶消しロールで加工を施すようにしても、押出成形の際にキャストロールをエンボスロールや艶消しロールに変更して成形するようにしてもよい。本発明の趣旨を損なわない限り、シート表面に帯電防止剤、シリコーン、ワックスなどをコーティングすることも、印刷層を設けることも可能である。なお、印刷層の形成手段は現在公知の任意の手段を採用できる。
【００３１】
＜本発明のシートの全厚み＞
本発明のシートの全厚みは、特に限定するものではないが、例えば加工性、実用性を考慮した場合、０．１ｍｍ以上、０．４ｍｍ以下であることが好ましく、０．１５ｍｍ以上、０．３５ｍｍ以下であることがより好ましく、０．２ｍｍ以上、０．３ｍｍ以下であることがさらに好ましい。シートの厚みが０．１ｍｍ以上であれば、好適なシートの剛性、防湿性が得られる。一方、シートの厚みが０．４ｍｍ以下であれば、ＰＴＰとして使用する際に薬剤の取り出しで不具合を生じることがない。
【００３２】
＜静摩擦係数＞
本発明のシートは、層（III）面を相対させ、ＪＩＳ  Ｋ７１２５に準拠して測定した静摩擦係数が０．８未満であることが重要である。静摩擦係数は０．６未満であることが好ましく、０．５未満であることがより好ましい。静摩擦係数が上記範囲であれば、層（III）を凸側にしてポケットを成形し、凸側を相対させ交互に重ねた状態で保管しても、シート同士が接着しないため好ましい。
なお、本発明のシートの静摩擦係数は、層（III）面の表面平滑性、剛性等により調整することができる。
【００３３】
＜動摩擦係数＞
本発明のシートは、層（III）面を相対させ、ＪＩＳ  Ｋ７１２５に準拠して測定した動摩擦係数が、０．４未満であることが好ましい。動摩擦係数は０．３未満であることがより好ましい。動摩擦係数が上記範囲であれば、静摩擦係数同様に層（III）を凸側にしてポケットを成形し、凸側を相対させ交互に重ねた状態で保管しても、シート同士が接着しないため好ましい。
なお、本発明のシートの動摩擦係数は、層（III）面の表面平滑性、剛性等により調整することができる。
【００３４】
＜ブロッキング性＞
本発明のシートは、層（III）を凸側にしてポケットを成形し、凸側を相対させ交互に重ねた状態で接触させて３００秒経過後にシート同士が接着しないことが好ましい。この要件を満たすものであれば、実用上、包装体どうしが接着することがないＰＴＰ包装体を得ることができる。
なお、本発明において、ブロッキング性は、次の方法にて評価する。
本発明のシートを、ＰＴＰ用成形装置としてＣＫＤ株式会社製ＦＢＰ−３００Ｅを用いて、シート加熱温度１２５℃、ポケットサイズΦ１０ｍｍ、深さ４．５ｍｍの条件にて、層（III）が凸部外側となるよう加熱成形を行った後、厚さ２０μｍのアルミ箔でシールし、ＰＴＰシートを作成する。その後、作成したＰＴＰシートを、シートの長手方向３７ｍｍ、幅方向１１０ｍｍの切片に切り出し、シートの凸面同士を相対させて静置し、３００秒経過後に片方のシートを持ち上げ、もう片方のシートが接着されているかを確認する。これらの操作を別々のシートを用いて３度行い、接着された場合が１回以下であるものを合格とする。
【００３５】
＜本発明のシートの用途＞
本発明のシートは、スタッキングしても包装体どうしが接着することがなく、安全性に優れ、防湿性や錠剤の取り出し性、耐衝撃性や透明性にも優れているため、これら品質を必要とするＰＴＰ包装体に好適に使用することができる。ＰＴＰ包装体は一般的に、内容物を収納する底材と、密封するための蓋材とが、融着、接着されて構成される。本発明のシートは主として底材として好適に用いることができる。なお、蓋材としては一般的にＰＴＰ包装に使用される材料、例えば、アルミニウム箔やフィルム等、従来公知のものを用いることができる。また、ＰＴＰ包装体の内容物は、錠剤やカプセル剤等、ポケット部に収納できるものであれば、特に限定されない。
【実施例】
【００３６】
以下に実施例を示すが、これらにより本発明は何ら制限を受けるものではない。なお、本明細書中に表示される原料及び試験片についての、種々の測定値及び評価は、次のようにして行った。
【００３７】
＜評価方法＞
（１）静摩擦係数・動摩擦係数
作成したシートの層（III）面を相対させ、ＪＩＳ  Ｋ７１２５に準拠して、静摩擦係数、動摩擦係数を測定した。
【００３８】
（２）全光線透過率
ＩＳ  Ｋ７１０５に基づき、反射・透過率計（株式会社村上色彩技術研究所「ＨＲ−１００」）を用いて、全光線透過率を測定した。
【００３９】
（３）ブロッキング性
作成したシートを、ＰＴＰ用成形装置としてＣＫＤ株式会社製ＦＢＰ−３００Ｅを用いて、シート加熱温度１２５℃、ポケットサイズΦ１０ｍｍ、深さ４．５ｍｍの条件にて、層（III）が凸部外側となるよう加熱成形を行った後、厚さ２０μｍのアルミ箔でシールし、ＰＴＰシートを作成した。その後、作成したＰＴＰシートを、シートの長手方向３７ｍｍ、幅方向１１０ｍｍの切片に切り出し、シートの凸面同士を相対させて静置し、３００秒経過後に片方のシートを持ち上げ、もう片方のシートが接着されているかを確認した。これらの操作を別々のシートを用いて３度行い、接着された場合が１回以下であるものを合格（○）とした。
【００４０】
＜実施例１＞
層（I）として、硬質ＰＶＣシート（三菱樹脂社製：ビニホイルＣ−０４５９、厚み＝０．２５ｍｍ）を用いた。層（I）の片面にアンカーコート剤（三井化学製：タケラックＡ−６１６とタケネートＡ−６５の１６：１混合希釈物）をグラビアコーターを用いて塗工し、乾燥させた後、層（II）としてポリ塩化ビニリデン系樹脂１（旭化成ケミカルズ社製：サランラテックスＬ５８０Ｃ、吸光度比＝０．９６）とポリ塩化ビニリデン系樹脂２（旭化成ケミカルズ社製：サランラテックスＬ５７４Ａ、吸光度比＝１．１０）とを交互にグラビアコーターを用いて繰り返し塗工し、乾燥させた。層（II）として層（I）上に１／２／１／２／１／２と６層積層した。乾燥後の層（II）全体の厚みは０．０３５ｍｍであった。さらに層（II）表面に、層（III）として、塩化ビニル-酢酸ビニル共重合体及び脂肪酸セルロースを含むトップコート液（ＤＩＣグラフィックス株式会社製、商品名：ＶＧ−Ｓ  メジューム）を用いて、グラビアコーターにて塗工し、乾燥させ、積層シートを得た。これについて評価を行った。結果を表１に示す。
【００４１】
＜実施例２＞
実施例１の層（III）を、塩化ビニル-酢酸ビニル共重合体及び脂肪酸セルロースを含むトップコート液（ＤＩＣグラフィックス株式会社製、商品名：ＶＧ−Ｓ  メジューム（Ｍ）ＳＡ）に代えた以外は、実施例１と同様にシートを作成し、評価を行った。結果を表１に示す。
【００４２】
＜実施例３＞
実施例２の層（III）の厚みを変更した以外は、実施例２と同様にシートを作成し、評価を行った。結果を表１に示す。
【００４３】
＜実施例４＞
実施例２の層（III）の厚みを変更した以外は、実施例２と同様にシートを作成し、評価を行った。結果を表１に示す。
【００４４】
＜実施例５＞
実施例１の層（III）の厚みを変更した以外は、実施例１と同様にシートを作成し、評価を行った。結果を表１に示す。
【００４５】
＜参考例１＞
実施例１の層（III）を、高分子量熱可塑性ポリエステル樹脂を含むトップコート液（ＤＩＣ株式会社製、商品名：ファインテックス  ＥＳ−２２００Ｘ）９８質量％、及び平均粒子径０．８μｍの架橋アクリル単分散粒子（綜研化学株式会社製、商品名：ＭＸ−８０Ｈ３ｗＴ）２質量％の混合液に代えた以外は、実施例１と同様にシートを作成し、評価を行った。結果を表１に示す。
【００４６】
＜参考例２＞
実施例１の層（III）を、塩化ビニル-酢酸ビニル共重合体及びアクリルを含むトップコート液（富士インキ工業株式会社製、商品名：ＭＰＸ メヂュームＮ）に代えた以外は、実施例１と同様にシートを作成し、評価を行った。結果を表１に示す。
【００４７】
＜比較例１＞
層（III）を設けなかった以外は、実施例１と同様にシートを作成し、評価を行った。結果を表２に示す。
【００４８】
＜比較例２＞
実施例２の層（III）の厚みを変更した以外は、実施例２と同様にシートを作成し、評価を行った。結果を表２に示す。
【００４９】
＜比較例３＞
実施例１の層（III）を、微粒子型ポリウレタン樹脂を含むトップコート液（ＤＩＣ株式会社製、商品名：Ｕ００１ハイドランＡＰ−４０Ｆ）に代えた以外は、実施例１と同様にシートを作成し、評価を行った。結果を表２に示す。
【００５０】
＜比較例４＞
実施例１の層（III）を、フッ素重合体を含むトップコート液（明成化学工業株式会社製、商品名：アサヒガードＥ−０７０）に代えた以外は、実施例１と同様にシートを作成し、評価を行った。結果を表２に示す。
【００５１】
＜比較例５＞
実施例１の層（III）を、水系アクリル樹脂を含むトップコート液（東亜合成株式会社製、商品名：ジュリマー  ＦＣ−８０）に代えた以外は、実施例１と同様にシートを作成し、評価を行った。結果を表２に示す。
【００５２】
＜比較例６＞
実施例１の層（III）を、スチレンアクリル系エマルジョン（ＢＡＳＦジャパン株式会社製、商品名：ＰＤＸ−７３２６）に代えた以外は、実施例１と同様にシートを作成し、評価を行った。結果を表２に示す。
【００５３】
【表１】
0006589590.tif 000002
【００５４】
【表２】
0006589590.tif 000003
【産業上の利用可能性】
【００５５】
本発明のＰＴＰ用多層シートは、スタッキングしても包装体どうしが接着することがなく、安全性に優れ、防湿性や錠剤の取り出し性、耐衝撃性や透明性にも優れているため、これら品質を必要とするＰＴＰ包装体に好適に使用することができる。